(57)【特許請求の範囲】
【請求項１】
第１成分として、一般式（Ｉ）で表される化合物群から選択される少なくとも１種類の化合物を含有し、第２成分として、一般式（II）で表される化合物群から選択される少なくとも１種類の化合物を含有し、さらに第３成分として一般式（III−１）〜（III−６）で表される化合物群から選択される少なくとも１種類の化合物を含有し、液晶組成物の全重量に対して、第１成分が３〜３０重量％、第２成分が３〜５０重量％、第３成分が３０〜９０重量％であることを特徴とする液晶組成物。
【化１】
0003965719.tif 000003
（式中、Ｒ1、Ｒ2、Ｒ3、およびＲ4はそれぞれ独立して炭素数１〜１０のアルキル基を示し、ＹはＨまたはＦを示し、ｐおよびｑはそれぞれ独立して１〜５の整数を示し、またこれらの化合物を構成する各原子はその同位体で置換されていてもよい。）
【化２】
0003965719.tif 000004
（式中、Ｒ5およびＲ6はそれぞれ独立して炭素数１〜１０のアルキル基を示し、ただしこのアルキル基中の相隣接しない任意のメチレン基（ＣＨ2）は酸素原子（Ｏ）で置換されていててもよく、ＹはＨまたはＦを示し、またこれらの化合物を構成する各原子はその同位体で置換されていてもよい。）
【請求項２】
請求項（１）に記載の液晶組成物を用いた液晶表示素子
【発明の詳細な説明】
【０００１】
【発明の属する技術分野】
本発明は、負の誘電率異方性を有するネマチック液晶組成物およびその液晶組成物を用いた液晶表示素子に関する。さらに詳しくはアクティブマトリックス液晶表示素子用の負の誘電率異方性を有する液晶組成物およびその組成物を用いた液晶表示素子に関する。
【０００２】
【背景技術】
液晶表示素子（ＬＣＤ）は、ＣＲＴ（ブラウン管）に比べて、低消費電力、小型化、軽量化が可能であるために、ツイストネマチック（ＴＮ）方式、スーパーツイストネマチック（ＳＴＮ）方式、薄膜トランジスター（ＴＦＴ）方式等の種々のＬＣＤが実用化されてきた。中でも（ＴＦＴ）方式等のアクティブマトリックスＬＣＤ（ＡＭ−ＬＣＤ）はカラー化、高精細化が進みフラットディスプレイの本命として注目をあびている。
このＡＭ−ＬＣＤ用液晶組成物に求められている特性として、
１）ＬＣＤの高コントラストを維持するために、電圧保持率（ＶＨＲ）が高いこと。
２）ネマチック液晶相を示す温度範囲が大きいこと。
３）セル厚に応じて、適当な屈折率異方性（Δｎ）を取り得ること。
４）駆動回路に応じて、適当なしきい値電圧を取り得ること。
を挙げることができる。
ＡＭ−ＬＣＤの動作方式としては、上下の電極基盤間における液晶分子の配向を９０゜ツイストさせたＴＮ表示方式が主流であったが、視野角が狭いため大画面に適用しにくいという欠点があった。そこで視野角を改善する方法として、
ａ）電圧無印加時に液晶相はホモジニアス配向状態を示し、電圧印加時に面内で液晶分子が４５〜９０゜回転するＩＰＳ表示方式(R. Kiefer,B. Weber,F. WindscheidおよびG. Baurによる"In-Plane Switching of Nematic Liquid Crystals"、JAPAN DISPLAY '92・P.547) や、
ｂ）電圧無印加時に液晶相はホメオトロピック配向状態を示し、電圧印加時に水平一方向の配向状態に変化する表示方式（特開平２−１７６６２５号公報）等が提案されている。
これらの表示方式は広視野角化を実現できる他に高速応答や高コントラストを特徴としていて、また、誘電率異方性（△ε）が負の液晶組成物を適用することができるという大きな特徴を有している。
これらの動作方式は、複屈折モード（Electrically Controlled Birefringence Mode）を利用しているため、最適なコントラストを得るには、屈折率異方性（Δｎ）とセル厚（ｄ）の積Δｎ・ｄをある一定の値（例えばΔｎ・ｄ＝〜０．２７５μｍ等ＴＮ表示方式に比べ約半分の値）に設定する必要がある。したがって実用的なセル厚３〜６μｍに適用させるためには、Δｎの値として０．０５〜０．１０程度、とりわけ０．０６〜０．０９程度の小さな値が要求されている。また、応答時間（以下τと略記することがある）は液晶組成物の粘度（以下ηと略記することがある）に比例するため、小さなηを有する液晶組成物が要求されている。
このような背景に伴って、特開平６−２２８０３７号公報には、Δεが負の新規な化合物およびその化合物を用いた組成物が開示されている。しかし、ここに開示されている組成物はΔεの値が正であり、△ｎの値は大きすぎるという欠点を有している。また、シアノ基を有した化合物が含まれており、電圧保持率（ＶＨＲ）の値が小さくなりＡＭ−ＬＣＤに適用できないという欠点を有している。このように液晶組成物は種々の目的に応じて鋭意検討されてはいるものの、常に新規な改良を要求されているのが現状である。
【０００３】
【発明が解決しょうとする課題】
本発明の目的は、上記ＡＭ−ＬＣＤ用液晶組成物に求められる種々の特性を満たしながら、また広視野角化を実現できるような上記ａ）およびｂ）の表示方式に適用できるような、比較的小さな△ｎの値を持ち、かつ負の誘電率異方性を有する液晶組成物を提供することにある。
【０００４】
【課題を解決するための手段】
本発明者らは、これらの課題を解決すべく種々の液晶化合物を用いた組成物を鋭意検討した結果、一般式（Ｉ）で表される化合物と一般式（II）で表される化合物とを含有する液晶組成物により、所期の目的を達成できることを見いだした。
以下、本発明を詳細に説明する。
本発明の第１は、第１成分として、一般式（Ｉ）で表される化合物群から選択される少なくとも１種類の化合物を含有し、第２成分として、一般式（II）で表される化合物群から選択される少なくとも１種類の化合物を含有することを特徴とする液晶組成物である。
【０００５】
【化１】
【０００６】
（式中、Ｒ1、Ｒ2、Ｒ3、およびＲ4はそれぞれ独立して炭素数１〜１０のアルキル基を示し、ＹはＨまたはＦを示し、ｐおよびｑはそれぞれ独立して１〜５の整数を示し、またこれらの化合物を構成する各原子はその同位体で置換されていてもよい。）
本発明の第２は、液晶組成物の全重量に対して、第１成分が３〜３０重量％、第２成分が３〜５０重量％であることを特徴とする上記第１項に記載の液晶組成物である。
本発明の第３は、第１成分として、一般式（Ｉ）で表される化合物群から選択される少なくとも１種類の化合物を含有し、第２成分として、一般式（II）で表される化合物群から選択される少なくとも１種類の化合物を含有し、さらに第３成分として一般式（III−１）〜（III−６）で表される化合物群から選択される少なくとも１種類の化合物を含有することを特徴とする上記第１〜２項のいづれかに記載の液晶組成物である。
【０００７】
【化２】
【０００８】
（式中、Ｒ5およびＲ6はそれぞれ独立して炭素数１〜１０のアルキル基を示し、ただしこのアルキル基中の相隣接しない任意のメチレン基（ＣＨ2）は酸素原子（Ｏ）で置換されてもよく、ＹはＨまたはＦを示し、またこれらの化合物を構成する各原子はその同位体で置換されてもよい。）
本発明の第４は、液晶組成物の全重量に対して、第１成分が３〜３０重量％、第２成分が３〜５０重量％、第３成分が９７重量％以下であることを特徴とする上記第３項に記載の液晶組成物である。
本発明の第５は、上記第１〜４項のいづれかに記載の液晶組成物を用いた液晶表示素子である。
以下、本発明の液晶組成物を構成する化合物について説明する。
【０００９】
一般式（Ｉ）で表される化合物は、誘電率異方性（Δε）がおおよそ−４〜−１の範囲にあり、また、透明点（Ｔｃ）がおおよそ８０〜１４０℃の範囲にあり、熱安定性および化学的安定性に優れているので、特に高信頼性を要求されるＴＦＴ用液晶組成物のしきい値電圧および粘度を小さくする役割を担う。しかしながら、屈折率異方性（△ｎ）がおおよそ０．０７〜０．１０の範囲にあるために、これらの化合物だけで組成物を調整すると、組成物の△ｎがやや小さくなり好ましくない。
一方、一般式（II）で表される化合物は、誘電率異方性（Δε）がおおよそ−６〜−２の範囲にあり、また、透明点（Ｔｃ）がおおよそ７０〜１２０℃の範囲にあり、熱安定性および化学的安定性に優れているので、液晶組成物のしきい値電圧をさらに小さくする役割を担う。しかしながら、屈折率異方性（△ｎ）がおおよそ０．１３〜０．１８の範囲にあるために、これらの化合物だけで組成物を調整すると、組成物の△ｎがやや大きくなり好ましくない。
一般式（Ｉ）で表される化合物数種と一般式（II）で表される化合物の数種を適当に組み合わせることによって、本発明の目的である、特にセル厚に応じて好適な△ｎの値を持ち、また負の誘電率異方性を有するＡＭ−ＬＣＤ用液晶組成物が調整できる。
本発明の液晶組成物において、第１成分の含有量は３〜３０重量％が好ましい。さらに好ましくは５〜２５重量％である。第１成分の含有量が３重量％未満であると、液晶組成物のΔｎが大きくなってしまうことがあり好ましくなく、また３０重量％を超えると、液晶組成物の低温における相溶性が悪くなる場合や、液晶組成物のΔｎが小さくなってしまう場合があり好ましくない。
本発明の液晶組成物において、第２成分の含有量は３〜５０重量％が好ましい。さらに好ましくは５〜４５重量％である。第２成分の含有量が３重量％未満であると、液晶組成物のΔｎが小さくなってしまうことがあり好ましくなく、また５０重量％を超えると、液晶組成物の低温における相溶性が悪くなる場合や、液晶組成物のΔｎが大きくなってしまう場合があり好ましくない。
【００１０】
一般式（III−１）および（III−２）で表される化合物は、液晶組成物の粘度を下げる役割を担う。ただし、多量に使用すると液晶組成物のしきい値電圧が高くなり、また透明点が低くなりすぎる場合がある。一般式（III−３）〜（III−６）で表される化合物は、透明点を高くする役割を担う。ただし、多量に使用すると液晶組成物のしきい値電圧が高くなり、また低温における相溶性が悪くなる場合がある。
本発明の液晶組成物において、第３成分の含有量は２４〜９７重量％が好ましい。さらに好ましくは３０〜９０重量％である。第３成分の含有量が２４重量％未満であれば、液晶組成物の低温における相溶性が悪くなってしまうことがあり好ましくなく、また９７重量％を超えると、液晶組成物のしきい値電圧が大きくなり、液晶組成物のΔｎが小さくなってしまう場合があり好ましくない。
本発明の液晶組成物は、それ自体慣用な方法で調整される。一般には、種々の成分を高い温度で互いに溶解させる方法がとられる。
また、本発明の液晶組成物に、メロシアニン系、スチリル系、アゾ系、アゾメチン系、アゾキシ系、キノフタロン系、アントラキノン系およびテトラジン系等の二色性色素を添加して、ゲストホスト（ＧＨ）モード用の液晶組成物としても使用できる。あるいは、ネマチック液晶をマイクロカプセル化して作製したＮＣＡＰや液晶中に三次元網目状高分子を作製したポリマーネットワーク液晶表示素子（ＰＮＬＣＤ）に代表されるポリマー分散型液晶表示素子（ＰＤＬＣＤ）用の液晶組成物としても使用できる。さらに、カイラル化合物を添加した液晶組成物としても使用できる。その他、複屈折制御（ＥＣＢ）モードや動的散乱（ＤＳ）モード用の液晶組成物としても使用できる。
【００１１】
【実施例】
以下、実施例により本発明を詳細に説明するが、本発明はこれらの実施例に限定されるものではない。比較例、および実施例の組成比は全て重量％で示されており、化合物は表１に示した定義に基づき、記号で表した。
【００１２】
【表１】
0003965719.tif 000002
【００１３】
液晶組成物の特性データは、透明点（ＴNI）、ネマチック相転移温度の下限値（ＴSN）、２０℃における粘度（η20）、２５℃における屈折率異方性（Δｎ）、２０℃におけるしきい値電圧（Ｖｔｈ）、２５℃における電圧保持率（ＶＨＲ）で表した。なお、電圧保持率（ＶＨＲ）は特開平５−３３１４６４号公報に記載されている方法（面積法）に基ずいて測定し、ネマチック相転移温度の下限値（ＴSN）は、０℃、−１０℃、−２０℃、−３０℃、−４０℃の各々のフリーザー中に３０日間放置した後の液晶相で判断した。
【００１４】
比較例１
特開平６−２２８０３７号公報の実施例２６に開示されている下記の組成物を調整した（組成物Ａ）。
３−ＨＢＢ（２Ｆ，３Ｆ）−１Ｏ１                    １０．０％
ＺＬＩ−１１３２                                    ９０．０％
ＴNI＝７５（℃）
ＴSN＜−２０℃
η20＝２９．０（ｍＰａ・ｓ）
Δｎ＝０．１３９
Ｖｔｈ＝１．７９（Ｖ）
ＶＨＲ＝７１．３％
この液晶組成物は、電圧保持率が低く、ＡＭ−ＬＣＤに適しない。
【００１５】
実施例１
３−ＨＨＢ（２Ｆ，３Ｆ）−１Ｏ１                    １２．０％
５−ＨＨＢ（２Ｆ，３Ｆ）−１Ｏ１                    １４．０％
３−ＨＢＢ（２Ｆ，３Ｆ）−１Ｏ１                      ９．０％
５−ＨＢＢ（２Ｆ，３Ｆ）−１Ｏ１                      ９．０％
３−ＨＢＢ（２Ｆ）−１Ｏ１                          ２５．０％
３−ＨＨ−４                                        １０．０％
３−ＨＨ−２                                          ５．０％
３−ＨＨ−Ｏ１                                        ５．０％
３−ＨＨ−Ｏ３                                        ６．０％
５−ＨＨ−Ｏ１                                        ５．０％
ＴNI＝８５．３（℃）
ＴSN＜−３０℃
Δｎ＝０．１０２
Δε＝−３．２
η20＝３１．７（ｍＰａ・ｓ）
ＶＨＲ＝９９．１％
この液晶組成物は、△ｎの値が好適であり、２５℃での電圧保持率の値も高かった。
【００１６】
実施例２
３−ＨＨＢ（２Ｆ，３Ｆ）−１Ｏ１                    １４．０％
５−ＨＨＢ（２Ｆ，３Ｆ）−１Ｏ１                    １５．０％
３−ＨＢＢ（２Ｆ，３Ｆ）−１Ｏ１                    １２．０％
５−ＨＢＢ（２Ｆ，３Ｆ）−１Ｏ１                    １１．０％
３−ＨＢＢ（２Ｆ）−１Ｏ１                          ２４．０％
３−ＨＨ−４                                          ６．０％
３−ＨＨ−２                                          ５．０％
３−ＨＨ−Ｏ１                                        ４．０％
３−ＨＨ−Ｏ３                                        ５．０％
５−ＨＨ−Ｏ１                                        ４．０％
ＴNI＝９１．０（℃）
ＴSN＜−３０℃
Δｎ＝０．１４９
Δε＝−３．２
η20＝３５．９（ｍＰａ・ｓ）
ＶＨＲ＝９９．１％
この液晶組成物は、△ｎの値が好適であり、２５℃での電圧保持率の値も高かった。
【００１７】
実施例３
３−ＨＨＢ（２Ｆ，３Ｆ）−１Ｏ１                    １２．０％
５−ＨＨＢ（２Ｆ，３Ｆ）−１Ｏ１                    １３．０％
３−ＨＢＢ（２Ｆ，３Ｆ）−１Ｏ１                    １０．０％
５−ＨＢＢ（２Ｆ，３Ｆ）−１Ｏ１                    １０．０％
３−ＨＢＢ（２Ｆ）−１Ｏ１                            ４．０％
５−ＨＢＢ（２Ｆ）−１Ｏ１                            ４．０％
３−ＨＨＥＨ−３                                      ５．０％
３−ＨＨＥＨ−５                                      ５．０％
４−ＨＨＥＨ−３                                      ５．０％
３−ＨＨ−４                                          ５．０％
３−ＨＨ−５                                          ５．０％
３−ＨＨ−Ｏ１                                        ６．０％
３−ＨＨ−Ｏ３                                        ６．０％
３−ＨＢ−Ｏ１                                        ５．０％
３−ＨＢ−Ｏ２                                        ５．０％
ＴNI＝７０．１（℃）
ＴSN＜−２０℃
Δｎ＝０．０７４
Δε＝−２．２
η20＝３０．５（ｍＰａ・ｓ）
ＶＨＲ＝９８．５％
この液晶組成物は、△ｎの値が好適であり、２５℃での電圧保持率の値も高かった。
【００１８】
実施例４
３−ＨＨＢ（２Ｆ，３Ｆ）−１Ｏ１                    １４．０％
５−ＨＨＢ（２Ｆ，３Ｆ）−１Ｏ１                    １５．０％
３−ＨＢＢ（２Ｆ，３Ｆ）−１Ｏ１                    １２．０％
５−ＨＢＢ（２Ｆ，３Ｆ）−１Ｏ１                    １１．０％
３−ＨＢＢ（２Ｆ）−１Ｏ１                          ２４．０％
３−ＨＨ−４                                          ６．０％
３−ＨＨ−５                                          ５．０％
３−ＨＨ−Ｏ１                                        ４．０％
３−ＨＨ−Ｏ３                                        ５．０％
５−ＨＨ−Ｏ１                                        ４．０％
ＴNI＝９１．１（℃）
ＴSN＜−２０℃
Δｎ＝０．１０５
Δε＝−３．２
η20＝３５．９（ｍＰａ・ｓ）
ＶＨＲ＝９９．３％
この液晶組成物は、△ｎの値が好適であり、２５℃での電圧保持率の値も高かった。
【００１９】
実施例５
３−ＨＨＢ（２Ｆ，３Ｆ）−１Ｏ１                    １４．０％
５−ＨＨＢ（２Ｆ，３Ｆ）−１Ｏ１                    １５．０％
３−ＨＢＢ（２Ｆ，３Ｆ）−１Ｏ１                    １２．０％
５−ＨＢＢ（２Ｆ，３Ｆ）−１Ｏ１                    １１．０％
３−ＨＢＢ（２Ｆ）−１Ｏ１                          １４．０％
５−ＨＢＢ（２Ｆ）−１Ｏ１                          １０．０％
３−ＨＨ−４                                          ６．０％
３−ＨＨ−５                                          ５．０％
３−ＨＨ−Ｏ１                                        ４．０％
３−ＨＨ−Ｏ３                                        ５．０％
５−ＨＨ−Ｏ１                                        ４．０％
ＴNI＝８９．５（℃）
ＴSN＜−３０℃
Δｎ＝０．１０４
Δε−３．０
η20＝３７．１（ｍＰａ・ｓ）
ＶＨＲ＝９９．０％
この液晶組成物は、△ｎの値が好適であり、２５℃での電圧保持率の値も高かった。
【００２０】
実施例６
３−ＨＨＢ（２Ｆ，３Ｆ）−１Ｏ１                    １２．０％
５−ＨＨＢ（２Ｆ，３Ｆ）−１Ｏ１                      ８．０％
３−ＨＢＢ（２Ｆ，３Ｆ）−１Ｏ１                    １０．０％
５−ＨＢＢ（２Ｆ，３Ｆ）−１Ｏ１                      ８．０％
３−ＨＢＢ（２Ｆ）−１Ｏ１                            ５．０％
５−ＨＢＢ（２Ｆ）−１Ｏ１                            ５．０％
３−ＨＨＢ−Ｏ２                                    １０．０％
３−ＨＢＢ−２                                      １１．０％
５−ＨＢ−３                                        １３．０％
３−ＨＢ−Ｏ２                                      １０．０％
３−ＨＢ（Ｆ）ＢＨ−３                                ４．０％
５−ＨＢ（Ｆ）ＢＨ−３                                ４．０％
ＴNI＝１０２．２（℃）
ＴSN＜−２０℃
Δｎ＝０．１２０
Δε＝−３．０
η20＝２８．８（ｍＰａ・ｓ）
ＶＨＲ＝９９．３％
この液晶組成物は、△ｎの値が好適であり、２５℃での電圧保持率の値も高かった。
【００２１】
実施例７
３−ＨＨＢ（２Ｆ，３Ｆ）−１Ｏ１                    １２．０％
５−ＨＨＢ（２Ｆ，３Ｆ）−１Ｏ１                    １３．０％
３−ＨＢＢ（２Ｆ，３Ｆ）−１Ｏ１                    １０．０％
５−ＨＢＢ（２Ｆ，３Ｆ）−１Ｏ１                    １０．０％
３−ＨＢＢ（２Ｆ）−１Ｏ１                            ４．０％
５−ＨＢＢ（２Ｆ）−１Ｏ１                            ４．０％
３−ＨＨＥＨ−３                                      ５．０％
３−ＨＨＥＨ−５                                      ５．０％
３−ＨＨＢ−１                                        ５．０％
３−ＨＨ−４                                          ５．０％
３−ＨＨ−５                                          ５．０％
３−ＨＨ−Ｏ１                                        ６．０％
３−ＨＨ−Ｏ３                                        ６．０％
３−ＨＢ−Ｏ１                                        ５．０％
３−ＨＢ−Ｏ２                                        ５．０％
ＴNI＝７４．１（℃）
ＴSN＜−２０℃
Δｎ＝０．０７５
Δε＝−２．８
η20＝２８．５（ｍＰａ・ｓ）
ＶＨＲ＝９８．５％
この液晶組成物は、△ｎの値が好適であり、２５℃での電圧保持率の値も高かった。
【００２２】
実施例８
３−ＨＨＢ（２Ｆ，３Ｆ）−１Ｏ１                    １２．０％
５−ＨＨＢ（２Ｆ，３Ｆ）−１Ｏ１                      ８．０％
３−ＨＢＢ（２Ｆ，３Ｆ）−１Ｏ１                    １０．０％
５−ＨＢＢ（２Ｆ，３Ｆ）−１Ｏ１                      ８．０％
３−ＨＢＢ（２Ｆ）−１Ｏ１                            ５．０％
５−ＨＢＢ（２Ｆ）−１Ｏ１                            ５．０％
３−ＨＨＢ−Ｏ２                                    １０．０％
３−ＨＢＢ−２                                      １１．０％
５−ＨＢ−３                                        １３．０％
３−ＨＢ−Ｏ２                                      １０．０％
３−ＨＢ（Ｆ）ＢＨ−３                                ４．０％
１Ｏ１−ＨＢＢＨ−５                                  ４．０％
ＴNI＝１０３．４（℃）
ＴSN＜−２０℃
Δｎ＝０．１１７
Δε＝−３．２
η20＝２９．２（ｍＰａ・ｓ）
ＶＨＲ＝９９．３％
この液晶組成物は、△ｎの値が好適であり、２５℃での電圧保持率の値も高かった。
【００２３】
実施例９
３−ＨＨＢ（２Ｆ，３Ｆ）−１Ｏ１                      ５．０％
３−ＨＢＢ（２Ｆ）−１Ｏ１                            ３．０％
３−ＨＨ−２                                          ６．０％
３−ＨＨ−４                                          ６．０％
５−ＨＨ−Ｏ１                                        ５．０％
３−ＨＢ−Ｏ２                                      １０．０％
３−ＨＢ−Ｏ４                                      １０．０％
３−ＨＨＢ−３                                        ６．０％
３−ＨＨＢ−Ｏ１                                      ８．０％
３−ＨＨＢ−Ｏ２                                      ８．０％
３−ＨＢＢ−２                                      １０．０％
３−ＨＨＥＨ−３                                      ５．０％
３−ＨＨＥＨ−５                                      ５．０％
４−ＨＨＥＨ−３                                      ５．０％
３−ＨＢ（Ｆ）ＢＨ−３                                ４．０％
５−ＨＢ（Ｆ）ＢＨ−３                                ４．０％
ＴNI＝８６．７（℃）
ＴSN＜−２０℃
Δｎ＝０．０８６
Δε＝−０．３
η20＝１５．６（ｍＰａ・ｓ）
ＶＨＲ＝９８．８％
この液晶組成物は、△ｎの値が好適であり、２５℃での電圧保持率の値も高かった。
【００２５】
実施例１１
３−ＨＨＢ（２Ｆ，３Ｆ）−１Ｏ１                    １２．０％
５−ＨＨＢ（２Ｆ，３Ｆ）−１Ｏ１                    １４．０％
３−ＨＢＢ（２Ｆ，３Ｆ）−１Ｏ１                      ９．０％
５−ＨＢＢ（２Ｆ，３Ｆ）−１Ｏ１                      ９．０％
３−ＨＢＢ（２Ｆ）−１Ｏ１                          ２５．０％
３−ＨＨ−４                                          ５．０％
３−ＨＨ−５                                        １０．０％
３−ＨＢ−Ｏ４                                        ５．０％
３−ＨＨＢ−１                                        ５．０％
３−ＨＨＢ−Ｏ１                                      ６．０％
ＴNI＝９８．８（℃）
ＴSN＜−２０℃
Δｎ＝０．１１２
Δε＝−２．０
η20＝２９．３（ｍＰａ・ｓ）
ＶＨＲ＝９９．３％
この液晶組成物は、△ｎの値が好適であり、２５℃での電圧保持率の値も高かった。
【００２６】
実施例１２
３−ＨＨＢ（２Ｆ，３Ｆ）−１Ｏ１                    １２．０％
５−ＨＨＢ（２Ｆ，３Ｆ）−１Ｏ１                      ８．０％
３−ＨＢＢ（２Ｆ，３Ｆ）−１Ｏ１                    １０．０％
５−ＨＢＢ（２Ｆ，３Ｆ）−１Ｏ１                      ８．０％
３−ＨＢＢ（２Ｆ）−１Ｏ１                            ５．０％
５−ＨＢＢ（２Ｆ）−１Ｏ１                            ５．０％
３−ＨＨ−４                                          ５．０％
３−ＨＨ−Ｏ３                                        ５．０％
５−ＨＢ−３                                        １３．０％
３−ＨＨＢ−１                                      １０．０％
３−ＨＨＢ−３                                      １１．０％
３−ＨＢ（Ｆ）ＢＨ−３                                ４．０％
５−ＨＢ（Ｆ）ＢＨ−３                                ４．０％
ＴNI＝１０４．４（℃）
ＴSN＜−２０℃
Δｎ＝０．１１４
Δε＝−１．６
η20＝２７．５（ｍＰａ・ｓ）
ＶＨＲ＝９９．１％
この液晶組成物は、△ｎの値が好適であり、２５℃での電圧保持率の値も高かった。
【００２７】
【発明の効果】
比較例および実施例で示したように、本発明によって、ＡＭ−ＬＣＤ用液晶組成物に求められる種々の特性を満たしながら、特にセル厚に応じて好適な△ｎの値を持ちかつ負の誘電率異方性を有する液晶組成物を提供できた。